(57)【要約】【課題】特に視覚的、触感的に従来とは異なる質感を得られる構造を具備した化粧材を提供する。【解決手段】表面に凹凸模様が形成されてなる化粧材であって、凹凸模様を形成する凸部の頂部における表面粗さＲａは、凹凸模様を形成する凹部の底部における表面粗さＲａよりも大きい。【選択図】図３
2019177687.tif 000002
【特許請求の範囲】
【請求項１】
表面に凹凸模様が形成されてなる化粧材であって、
前記凹凸模様を形成する凸部の頂部における表面粗さＲａは、前記凹凸模様を形成する凹部の底部における表面粗さＲａよりも大きい、化粧材。
【請求項２】
前記凹凸模様を形成する高さが異なる少なくとも２種類の凸部を備えている請求項１に記載の化粧材。
【請求項３】
前記少なくとも２種類の凸部では、高い凸部の頂部における表面粗さＲａの方が、低い凸部の頂部における表面粗さＲａより大きい、請求項２に記載の化粧材。
【請求項４】
前記凹凸模様を形成する凸部の縁から立設する他の凸部が設けられている、請求項１乃至３のいずれかに記載の化粧材。
【発明の詳細な説明】
【技術分野】
【０００１】
本発明は化粧材に関し、従来とは異なる質感を備える化粧材に関する。
【背景技術】
【０００２】
化粧材における意匠表現は多岐に亘るが、表面に各種凹凸を有することにより特有の質感を出しているものがある。例えば特許文献１、特許文献２に記載のように、石材の劈開面、セメントや石膏等の左官による壁面形状（いわゆる鏝痕調）の凹凸が表現された化粧材もある。その他、木目調や石目調等もある。
【先行技術文献】
【特許文献】
【０００３】
【特許文献１】実開昭６１−１００５９５号公報
【特許文献２】特開２００３−２１１８１６号公報
【発明の概要】
【発明が解決しようとする課題】
【０００４】
近年における嗜好の多様化や、より新しい視覚的、触感的な表面形態の要求があり、かかる観点から、より付加価値の高い化粧材を提供することが望まれている。
【０００５】
そこで本発明は、特に視覚的、触感的に従来とは異なる質感を得られる構造を具備した化粧材を提供することを課題とする。
【課題を解決するための手段】
【０００６】
以下、本発明について説明する。
【０００７】
本発明の１つの態様は、表面に凹凸模様が形成されてなる化粧材であって、凹凸模様を形成する凸部の頂部における表面粗さＲａは、凹凸模様を形成する凹部の底部における表面粗さＲａよりも大きい、化粧材である。
【０００８】
凹凸模様を形成する高さが異なる少なくとも２種類の凸部を備えた化粧材としてもよい。その際には、高い凸部の頂部における表面粗さＲａの方が、低い凸部の頂部における表面粗さＲａより大きくすることもできる。
【０００９】
また、凹凸模様を形成する凸部の縁から立設する他の凸部が設けられた化粧材とすることもできる。
【発明の効果】
【００１０】
本発明の化粧材によれば、視覚的に凹凸感を強調することができる。これにより例えば視覚的な凹凸に対する印象と触感的な凹凸に対する感覚との差異を与えることができる等、視覚的及び触感的にこれまでとは異なるものとなり、豊かな表現ができる。
【図面の簡単な説明】
【００１１】
【図１】図１は、化粧材１０の表面の一部を拡大して表した平面図である。
【図２】図２は、図１の一部をさらに拡大して表した図である。
【図３】図３（ａ）〜図３（ｃ）はいずれも化粧材１０の断面を表した図である。
【図４】図４（ａ）、図４（ｂ）は粗さ測定位置を説明する図である。
【図５】図５（ａ）〜図５（ｃ）は、凹凸形状の他の形態を表す断面図である。
【図６】図６は、化粧材５０の表面の一部を拡大して表した平面図である。
【図７】図７は、化粧材６０の表面の一部を拡大して表した平面図である。
【図８】図８（ａ）は化粧材６０の断面の一部を拡大して表した図、図８（ｂ）は図８（ａ）の一部をさらに拡大して表した図である。
【図９】図９（ａ）、図９（ｂ）は粗さ測定位置を説明する図である。
【図１０】網状領域について説明する図である。
【図１１】レーザにより型に凹凸を形成する場面を説明する図である。
【図１２】図１２（ａ）〜図１２（ｃ）は、化粧材１０の層構成の他の例を説明する図である。
【図１３】実施例２について説明する図である。
【発明を実施するための形態】
【００１２】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１３】
図１は第１の形態にかかる化粧材１０の一部を拡大し、模様形成層１２側から平面視した図（平面図）である。図１には便宜のため、方向を表す矢印（ｘ、ｙ、ｚ）も表した。ここでｘｙ方向は化粧材１０における面内方向、ｚ方向は厚さ方向である。従って図１は化粧材１０を模様形成層１２側の特にz方向から視た（平面視した）図である。
図１からわかるように本形態の化粧材１０は、正六角形の領域である単位領域１３が平面視で２次元的にｘｙ方向に配列されて所謂６方最密充填構造又は正多角形の平面内タイル貼り構造をなしている。
なお、ここで言う単位領域とは、繰り返し単位、即ち、平面（ｘｙ平面）内において、並進対称性を有する方向（３対の対辺と直交する方向）に隣接して繰り返し配列することにより平面を被覆することが可能な単位となる領域を意味する。
【００１４】
図２には、図１のうちから一部を抜き出し、１つの単位領域１３に注目して拡大した図を表した。図２からわかるように、単位領域１３はさらに複数の個別領域１４〜個別領域２３の１０領域に分かれており、個別領域１４〜個別領域２３にそれぞれの凹凸模様が形成されている。
本形態の化粧材１０では繰り返し単位としての単位領域１３が配列され、この単位領域１３の中にそれぞれの凹凸模様を具備する個別領域１４〜個別領域２３が形成される。ただし本発明は、このような繰り返し単位としての単位領域や、個別領域といった領域を形成する単位は必ずしも必要ではなく、表面に凹凸が形成されることにより模様を成す模様形成層を具備していればよい。
なお、本形態では２種類の領域が存在するため、わかり易さのために「単位領域」及び「個別領域」と呼んで区別するが、これらを総称して「領域」として表現することもできる。
【００１５】
図１、図２には一部に点線が示されている。この点線は実際には存在しない線であるが、単位領域及び個別領域の境界をわかり易くするために付した仮想の線である。図１からわかるように本形態では単位領域１３は正六角形であり、単位領域１３内において各個別領域１４〜個別領域２３は三角形である。
【００１６】
図３（ａ）〜図３（ｃ）には、個別領域１４〜個別領域２３のうち、３つの個別領域１４、１５、１６が備える断面形状を表した。この断面はいずれも個別領域に形成される凸線条部の稜線が延びる方向に対して直交する厚さ方向（ｚ方向）断面である。
図３（ａ）〜図３（ｃ）からわかるように、化粧材１０は、基材１１及び該基材１１の一方の面に具備された模様形成層１２を有して構成されている。この模様形成層１２が上記単位領域１３及び個別領域１４〜個別領域２３の形状を形成している。
【００１７】
以下、各構成についてさらに詳しく説明する。
【００１８】
基材１１は、模様形成層１２を保持するとともに化粧材１０に強度を付与する機能を有するシート状の部材である。基材１１は従来公知の化粧材と同様の機能を有するものであればよいので、その材料は特に限定されない。例えば、基材の材料としては、通常、ポリエチレン、ポリプロピレン、オレフィン系熱可塑性エラストマー、アイオノマー等のポリオレフィン系樹脂、ポリメチルメタクリレート、ポリブチルメタクリレート等のアクリル樹脂、ポリエチレンテレフタレート、ポリブチレンテレフタレート等の熱可塑性ポリエステル樹脂、熱可塑性ウレタン樹脂、塩化ビニル樹脂、ＡＢＳ樹脂（アクリロニトリル−ブタジエン−スチレン共重合体）、スチレン樹脂等の熱可塑性樹脂、メラミン樹脂、不飽和ポリエステル樹脂、２液硬化型ウレタン樹脂等の熱硬化性樹脂、或いは、ラジカル重合型のアクリレート系やカチオン重合型のエポキシ系等で電離放射線（紫外線、電子線等）で硬化する電離放射線硬化性樹脂等が用いられる。なお、基材の材料が樹脂の場合、公知の着色剤で着色しても良い。この他、紙、不織布、金属、木等もシート、板、立体物等の形状で、適宜上記樹脂材料と積層させて、使用することもできる。
【００１９】
基材の厚さには特に制限は無いが、シート状基材又はフィルム状基材の場合は、例えば、厚さ２０μｍ以上１０００μｍ以下程度、板状基材の場合は、例えば、１ｍｍ以上２０ｍｍ以下程度のものが使用される。
【００２０】
模様形成層１２は、基材１１の一方の面に積層され、化粧材に模様を付与するする層であり、本形態では単位領域１３及び個別領域１４〜個別領域２３のように所定の凹凸形状を有して凹凸模様を構成している。本形態で模様形成層１２は次のような形態を備えている。
模様形成層１２と基材１１とを分けて表しているが、これに限らず、例えば後で図１２（ａ）に示して説明するように、基材の一方の面に模様形成層が区別なく一体に具備されている態様であってもよい。
【００２１】
上記したように、本形態の模様形成層１２は、化粧材１０の平面視で正六角形の単位領域１３を有し、複数の単位領域１３が２次元的にｘｙ平面内に配列されて基材１１を被覆している。そして、各々の単位領域１３が複数の個別領域１４〜個別領域２３に分かれており、個別領域ごとにそれぞれの凹凸形状が形成されている。以下個別領域１４、１５、１６を例に説明する。
【００２２】
個別領域１４は図２、及び図３（ａ）からわかるように、凹凸模様が形成されており、この凹凸模様は凸線条部１４ａと凹線条部１４ｂとが交互に配列してなる。
この凸線条部１４ａは凸部として機能し、図３（ａ）に表れる断面において高さＨ１４ａ、幅Ｗ１４ａの長方形とされている。凸線条部１４ａはこの断面を有して、その稜線が配列方向とは異なる方向（例えば配列方向に直交する方向）に延びるように構成されている。凸線条部１４ａが延びる長さは個別領域１４の輪郭形状により決まる。
同様に凹線条部１４ｂは凹部として機能し、図３（ａ）に表れる断面において深さＤ１４ｂ、及び幅Ｗ１４ｂの長方形とされている。凹線条部１４ｂはこの断面を有して配列方向とは異なる方向（例えば配列方向に直交する方向、凸線条部１４ａに平行）に延びるように構成されている。凹線条部１４ｂが延びる長さは個別領域１４の輪郭形状により決まる。なお、凹線条部１４ｂの形状はその性質上、凸線条部１４ａの形状に基づくものとなる。
凸線条部１４ａ及び凹線条部１４ｂのピッチＰ１４はＷ１４ａとＷ１４ｂとの和により得ることができる。
【００２３】
さらに模様形成層１２は次のように構成されていることが好ましい。図４（ａ）及び図４（ｂ）に説明のための図を示した。図４（ａ）は基材１１、凸線条部１４ａ及び凹線条部１４ｂの一部を拡大して表した斜視図、図４（ｂ）は図４（ａ）を矢印ＩＶｂの方向から平面視した図である。
Ａで示したように、凸線条部１４ａの頂部のうち稜線Ｃに近い部位で稜線Ｃに沿った方向における所定の長さＬＣの直線範囲における表面粗さＲａをＲａ１とする。
また、Ｂで示したように、Ａに近い稜線Ｃ及びこれに隣接する谷線Ｄを挟んで当該谷線Ｄに近い部位の凹線条部１４ｂの底部で谷線Ｄに沿った方向における所定の長さＬＣの直線範囲における表面粗さＲａをＲａ２とする。
そして、Ｒａ１＞Ｒａ２であることが好ましい。すなわち、基材１１に対して厚さ方向に離隔した位置の面における表面粗さＲａが、これよりも基材１１に近い位置の面における表面粗さＲａよりも大きい。言い換えると、凹凸模様を形成する凸部の頂部における表面粗さＲａは、凹凸模様を形成する凹部の底部における表面粗さＲａよりも大きいことを意味する。
これにより、視覚的に凹凸感を強調することができる。そして例えば視覚的に持った印象で当該凹凸に触れたときに触感的な凹凸感との差異を感じ、これまでとは異なる印象を与えることができる。かかる観点から、視覚的及び触感的にこれまでとは異なるものとなり、豊かな表現ができる。
【００２４】
ここで、表面粗さＲａを測定する位置及び範囲は、凸線条部１４ａ及び凹線条部１４ｂの稜線Ｃ、及び谷線Ｄに形成される円弧状の丸み（いわゆるＲ）となる部分を避けて平坦となった部位において測定長（図４（ｂ）のＬＣ）が４ｍｍ、カットオフ値０．８ｍｍで測定を行う。
【００２５】
なお、ここで表面粗さＲａ（μｍ）は、ＪＩＳ  Ｂ  ０６０１−１９９４における算術平均粗さを意味する。
【００２６】
具体的なＲａ１及びＲａ２の大きさは特に限定されることはないが、Ｒａ１は０．０２μｍ以上０．１０μｍ以下であることが好ましい。また、Ｒａ２は０．００５μｍ以上０．０５μｍ以下であることが好ましい。
また、Ｒａ１とＲａ２との差は特に限定されることはないが、大きい方が視覚及び触感の観点からその効果が大きくなる。好ましくはその差は０．０２μｍ以上である。
【００２７】
上記した、Ｗ１４ａ、Ｗ１４ｂ、Ｈ１４ａ、Ｄ１４ｂの大きさは特に限定されることはないが、化粧材の模様を形成するという観点から微細なものであることが好ましい。より好ましくは、本形態ではそれぞれ、１μｍ≦Ｗ１４ａ≦１０００μｍ、１μｍ≦Ｗ１４ｂ≦１０００μｍ、３μｍ≦Ｈ１４ａ≦３０００μｍ、３μｍ≦Ｄ１４ａ≦３０００μｍである。
【００２８】
また、凸線条部１４ａにおける高さと幅の比であるＨ１４ａ／Ｗ１４ａ（アスペクト比とも言う。）は１よりも大きいことが好ましい。これによれば化粧材の質感をさらに新しいものとすることができる。但し、アスペクト比が大き過ぎると、型製造の難度が上がり、又、型及び化粧材において外力が加わった際に凹凸模様への応力が集中しては損傷し易くなる。そのため、通常は、Ｈ１４ａ／Ｗ１４ａは５以下、好ましくは３以下とされる。
【００２９】
なお、本形態の凸線条部１４ａの断面形状は長方形であるが、これに限定されることなく他の形態であってもよい。これには例えば台形、先端が半円形である形状、及び、出隅部、入隅部に円弧（いわゆるＲ）が形成され形状等を挙げること等ができ、適宜変更することは可能である。凹線条部１４ｂは隣り合う２つの凸線条部１４ａの間に形成されるため、その断面形状は凸線条部１４ａの形状により決まる。他の個別領域における凸線条部及び凹線条部も同様である。
ここで凸線条部の幅はその高さ方向中央における幅を凸線条部の幅とする。同様に凹線条部の幅はその深さ方向中央における幅を凹線条部の幅とする。
【００３０】
模様形成層１２を形成する材料は、化粧材に用いられる通常の材料を適宜用いることができる。基材を加熱軟化させて型（エンボス版）を押圧するのであれば模様形成層１２は基材１１と同じ材料により形成される。また模様形成層１２を基材１１と別層として基材１１に積層するのであれば、溶融した組成物を成形後に硬化させる観点から、基材１１とは別に準備した、上記挙げたような基材１１と同様の樹脂を用いることができる。
【００３１】
個別領域１５は、個別領域１４に隣り合う個別領域であり、図２、及び図３（ｂ）からわかるように、凹凸模様が形成されている。この凹凸模様は凸線条部１５ａと凹線条部１５ｂとが交互に配列してなる。
凸線条部１５ａは凸部として機能し、図３（ｂ）に表れる断面において高さＨ１５ａ、及び幅Ｗ１５ａの長方形とされている。凸線条部１５ａはこの断面を有してその稜線が配列方向とは異なる方向（例えば配列方向に直交する方向）で、かつ、個別領域１４の凸線条部１４ａが延びる方向とは異なる方向に延びるように構成されている。凸線条部１５ａが延びる長さは個別領域１５の輪郭形状により決まる。
凹線条部１５ｂは凹部として機能し、図３（ｂ）に表れる断面において深さＤ１５ｂ、及び幅Ｗ１５ｂの長方形とされている。凹線条部１５ｂはこの断面を有して配列方向とは異なる方向（例えば配列方向に直交する方向、凸線条部１５ａに平行）に延びるように構成されている。凹線条部１５ｂが延びる長さは個別領域１５の輪郭形状により決まる。なお、凹線条部１５ｂの形状はその性質上、凸線条部１５ａの形状に基づくものとなる。
従って凸線状部１５ａ及び凹線条部１５ｂのピッチＰ１５はＷ１５ａとＷ１５ｂとの和により得ることができる。
【００３２】
個別領域１５でも凸線条部１５ａの頂部と凹線条部１５ｂの底部との上記した表面粗さの関係は個別領域１４と同様に考えることができる。
【００３３】
個別領域１５における高さＨ１５ａ、深さＤ１５ｂ、幅Ｗ１５ａ、幅Ｗ１５ｂの好ましい大きさの範囲についても個別領域１４と同様に考えることができる。これに加えて個別領域１５では、個別領域１４との関係で、Ｈ１４ａ＝Ｈ１５ａである。さらに、本形態で個別領域１５は、Ｄ１４ｂ＝Ｄ１５ｂ、Ｗ１４ａ＝Ｗ１５ａ、Ｗ１４ｂ＜Ｗ１５ｂ、及び、Ｐ１４＜Ｐ１５とされている。
【００３４】
個別領域１６も個別領域１４に隣り合う個別領域であり、図２、及び図３（ｃ）からわかるように、凹凸模様が形成されている。この凹凸模様は凸線条部１６ａと凹線条部１６ｂとが交互に配列してなる。
凸線条部１６ａは凸部として機能し、図３（ｃ）に表れる断面において高さＨ１６ａ、及び幅Ｗ１６ａの長方形とされている。凸線条部１６ａはこの断面を有してその稜線が配列方向とは異なる方向（例えば配列方向に直交する方向）で、かつ、個別領域１４の凸線条部１４ａが延びる方向とは異なる方向に延びるように構成されている。凸線条部１６ａが延びる長さは個別領域１６の輪郭形状により決まる。
凹線条部１６ｂは凹部として機能し、図３（ｃ）に表れる断面において深さＤ１６ｂ、及び幅Ｗ１６ｂの長方形とされている。凹線条部１６ｂはこの断面を有して配列方向とは異なる方向（例えば配列方向に直交する方向、凸線条部１６ａに平行）に延びるように構成されている。凹線条部１６ｂが延びる長さは個別領域１６の輪郭形状により決まる。なお、凹線条部１６ｂの形状はその性質上、凸線条部１６ａの形状に基づくものとなる。
従って凸線状部１６ａ及び凹線条部１６ｂのピッチＰ１６はＷ１６ａとＷ１６ｂとの和により得ることができる。
【００３５】
個別領域１６でも、凸線条部１６ａの頂部と凹線条部１６ｂの底部との上記した表面粗さの関係は個別領域１４と同様に考えることができる。
【００３６】
また、個別領域１６における高さＨ１６ａ、深さＤ１６ｂ、幅Ｗ１６ａ、幅Ｗ１６ｂの好ましい大きさの範囲は個別領域１４と同様に考えることができる。これに加えて個別領域１６ではＨ１４ａ＞Ｈ１６ａであることが好ましい。さらに、本形態で個別領域１６は、Ｄ１４ｂ＞Ｄ１６ａ、Ｗ１４ａ＜Ｗ１６ａ、Ｗ１４ｂ＜Ｗ１６ｂ、及び、Ｐ１５＝Ｐ１６とされている。
【００３７】
他の個別領域１７〜個別領域２３についても同様に考えることができ、凸部としての凸線条部の高さ、幅、ピッチ及び延びる向きの少なくとも１つにおいて隣の個別領域と異なっていることが好ましい。
【００３８】
この中でも、複数存在する領域（単位領域及び個別領域を問わず模様形成層に存在する領域の総称としての領域。）の間で、例えば個別領域１４と個別領域１６との関係のように、凸線条部の高さが異なる関係にある領域が含まれることが好ましい。このように高さが異なる関係にある複数の領域を含むことで、上記Ｒａ１＞Ｒａ２の関係を例示して示したような、高さ位置で異なる表面粗さによる質感の違いと相まってさらに従来と異なる質感の表現の多様性を高めることができる。
【００３９】
ここで、このように凸線条部における高さを領域間で異なるものとする際には、次のようにしてもよい。すなわち、凸線条部の幅をＷａ、凹線条部の幅をＷｂとしてＷａ／Ｗｂをデューティー比としたとき、凸線条部の高さＨによらずデューティー比Ｗａ／Ｗｂが同じ、又は、凸線条部の高さＨが高いものほどデューティー比Ｗａ／Ｗｂが小さくなるように構成することができる。これにより従来に対してさらに異なる質感の表現をすることができる。因みに、従来の化粧材に於いては、金属の版材上に版下画像からの露光でパターニングされた感光性レジスト膜を介してしての腐蝕により製造したエンボス版により賦形する為、所謂サイドエッチング現象により必然的にデューティー比Ｗａ／Ｗｂは高さＨの増大と共に増大するものしか製造し得無い。
【００４０】
なお、ここまで示した各領域の凸線条部はその稜線が直線状に延びる形態であるが、これに限らず、平面視に於いて、凸線条部は稜線が延びる方向に対して放物線、双曲線、正弦波曲線、双曲線正弦関数曲線、楕円関数曲線、サイクロイド曲線等の曲線状乃至は波型状など他の形態となるようにすることもできる。
【００４１】
図５（ａ）、図５（ｂ）、図５（ｃ）には変形例を説明する図を示した。変形例では凸線条部及び凹線条部の形態が異なる。図５（ａ）、図５（ｂ）、図５（ｃ）には代表して個別領域１４についてのみ示した。
【００４２】
図５（ａ）で示した例は、個別領域１４に属する複数の凸線条部１４ａは基材側（基端部側）とは反対側（頂部側）において全体として凹凸を有している。この凹凸は、図５（ａ）に符号Ｓｔで表した点線のように、凸線条部１４ａの頂部の稜線を含むような仮想の包絡面を模様頂部包絡面Ｓｔとしたとき、この仮想包絡面Ｓｔが凹凸を有するように形成されている。すなわち、ｘｙ方向位置において凸線条部１４ａの高さが一定でなく、ｘｙ方向の位置により当該高さが変わるような凹凸面とされている。尚、図５（ａ）は断面図である為、図示されているものは該模様頂部包絡面Ｓｔのｚｘ平面で切断された曲線となる。
そしてこの例でも、凸部としての凸線条部１４ａの頂部における表面粗さＲａは、凹部としての凹線条部１４ｂの底部における表面粗さＲａよりも大きいものとなる。
個別領域の凸線条部及び凹線条部をこのように形成することによりさらに、外観上及び触感上、質感の異なる模様を提供することができる。
なお、このような場合において、隣り合う個別領域で凸線条部の高さが異なるとは、１つの個別領域に属する凸線条部の平均高さを代表高さとし、隣り合う個別領域と当該代表高さが異なることを意味する。
【００４３】
図５（ｂ）に示した例は、凸線条部１４ａと凹線条部１４ｂとの間に、凸部としての凸線条部１４ｃが配置された例である。凸線条部１４ｃは凸部として機能し、凸線条部１４ａよりも基材１１に近い（低い）凸線条部であり、これにより階段状の凹凸が繰り返される態様となる。従ってこの例では、高さが異なる２種対の凸部が設けられている。
そしてこの例でも、凸線条部１４ａ、及び凸線条部１４ｃの頂部における表面粗さＲａは、凹線条部１４ｂの底部における表面粗さＲａよりも大きいものとなる。
さらには基材１１からより離隔した位置における頂部ほど表面粗さＲａが大きいことが好ましい。すなわち、凸線条部１４ａの頂部における表面粗さＲａが凸線条部１４ｃの頂部における表面粗さＲａよりも大きく、凸線条部１４ｃの頂部における表面粗さＲａは、凹線条部１４ｂの底部の表面粗さＲａよりも大きいことがより好ましい。
個別領域の凸線条部及び凹線条部をこのように形成することによりさらに、外観上及び触感の観点から質感の異なる模様を提供することができる。
【００４４】
図５（ｃ）に示した例は、凸線条部１４ａの縁に、さらなる凸部としての凸線条部１４ｄが配置された例である。従って凸線条部１４ｄは凸線条部１４ａよりも高い凸線条部（凸部）であり、これにより図５（ｃ）に表れる特有の凹凸が繰り返される態様となる。
そしてこの例でも、凸線条部１４ａ、及び凸線条部１４ｄの頂部における表面粗さＲａは、凹線条部１４ｂの底部における表面粗さＲａよりも大きいものとなる。
さらには基材１１からより離隔した位置における頂部ほど表面粗さＲａが大きいことが好ましい。すなわち、凸線条部１４ｄの頂部における表面粗さＲａが凸線条部１４ａの頂部における表面粗さＲａよりも大きく、凸線条部１４ａの頂部における表面粗さＲａは、凹線条部１４ｂの底部の表面粗さＲａよりも大きいことがより好ましい。
個別領域の凸線条部及び凹線条部をこのように形成することによりさらに、外観上及び触感の観点から質感の異なる模様を提供することができる。
【００４５】
図６には、第２の形態にかかる化粧材５０を平面視した図を表した。図６は、図１に相当する図である。この化粧材５０では、模様形成層５２において、領域５３〜領域５７がｘ方向に順次配列されている。各領域５３〜領域５７には上記個別領域の例に倣って凸部としての凸線条部及び凹部としての凹線条部が具備されている。
このような化粧材５０によっても上記効果を奏するものとなる。
【００４６】
次に第３の形態について説明する。図７は当該第３の形態にかかる化粧材６０の一部を拡大し、模様形成層６２側から平面視した図（平面図）である。図７からわかるように本形態の化粧材６０は、いわゆる左官による鏝痕調の模様により凹凸が付された化粧材であり、より詳しくは左官による壁塗り調の模様が付されたものである。
【００４７】
図８（ａ）には、図７にＶＩＩＩａ−ＶＩＩＩａで示した線に沿った化粧材６０の厚さ方向断面を示した。この図は模様形成層６２における凹凸形状のうち凸部６３の頂部が形成する稜線６３ａを横切るように一直線で切断した断面である。
また、図８（ｂ）には図８（ａ）の一部であり、１つの凸部６３の頂部が形成する稜線６３ａ、及び１つの凹部６４の底部が形成する谷線６４ｂの周辺に注目して拡大した図である。
【００４８】
図７、図８からわかるように、本形態の化粧材６０では、その表面において凸部６３及び凹部６４が繰り返される凹凸形状を有するとともに、凸部６３の頂部が形成する稜線６３ａ及び凹部６４の底部が形成する谷線６４ａにより、スコッタ調の模様が表現されている。
【００４９】
具体的に化粧材６０は、基材１１及び該基材１１に積層されてなる模様形成層６２を有している。基材１１は化粧材１０を同様に考えることができる。
【００５０】
図８（ａ）、図８（ｂ）からわかるように、模様形成層６２では、凸部６３及び凹部６４が繰り返してなる。
凸部６３は、第一傾斜面６５の一端と第二傾斜面６６の一端とが頂部で接続することで形成され、この頂部が稜線６３ａを成している。一方、凹部６４は、第一傾斜面６５の他端と第二傾斜面６６の他端とが底部で接続することで形成され、この底部が谷線６４ａを成している。これにより凸部６３と凹部６４とが交互に繰り返され、頂部である稜線６３ａと底部である谷線６４ａとが交互に繰り返されている。
そして、この稜線６３ａ及び谷線６４ａが所定の形状で延びることにより、所望の模様を有する形態となる。本形態では、図７のように稜線６３ａ及び谷線６４ａが延びることにより鏝痕調の模様とされている。
【００５１】
ここで本形態では、表面粗さに対して次のような構成を備えている。図９（ａ）及び図９（ｂ）に説明のための図を示した。図９（ａ）は図７にＩＸａで示した範囲を拡大して表した図、図９（ｂ）は図８（ｂ）と同じ視点による図である。
化粧材１０で説明したときと同様に、基材１１から離隔した頂部位置における部位について、Ａで示したように、第一傾斜面６５のうち稜線６３ａに近い部位で稜線６３ａに沿った方向における所定の長さの直線範囲における表面粗さＲａをＲａ３とする。
また、基材１１に近い底部位置における部位について、Ｂで示したように、Ａに近い稜線６３ａ及びこれに隣接する谷線６４ａを挟んで当該谷線６４ａに近い部位の第一傾斜面６５で谷線６４ａに沿った方向における所定の長さの直線範囲における表面粗さＲａをＲａ４とする。
そして、Ｒａ３＞Ｒａ４とされている。これにより、上記したように特有の効果を有し視覚的及び触感的観点からこれまでとは異なるものとなり、豊かな表現ができる。
【００５２】
ここで、Ａ、Ｂについては図４（ａ）及び図４（ｂ）に表したＡ、Ｂと同様に考えることができる。
【００５３】
具体的なＲａ３及びＲａ４の大きさは特に限定されることはないが、Ｒａ３は０．０２μｍ以上０．１０μｍ以下であることが好ましい。また、Ｒａ４は０．００５μｍ以上０．０５μｍ以下であることが好ましい。
また、Ｒａ３とＲａ４との差は特に限定されることはないが、大きい方が視覚及び触感の観点からその効果が大きくなる。好ましくはその差は０．０２μｍ以上である。
【００５４】
また本形態では模様形成層６２が次のような形状を有していることが好ましい。第一傾斜面６５は、図８（ｂ）に示したようにシート面内方向に平行である方向に対してθ１の傾斜角を有している。一方、第二傾斜面６６は、図８（ｂ）に示したようにシート面内方向に平行である方向に対してθ２の傾斜角を有している。そして本形態ではθ１＜θ２の関係を有して構成されていることが好ましい。これにより従来のように凹凸形状における高さの諧調が限定的であるため単調となることが避けられ、より実際の左官によるセメントや石膏等の鏝痕に近い違和感が少なく、豊かな外観の化粧材を得ることができる。また、触感の観点からも同様の観点からこれまでとは異なる化粧材となる。
【００５５】
具体的なθ１及びθ２の大きさは特に限定されることはないが、θ１は０°より大きく１０°以下であることが好ましい。また、θ２は１０°より大きく４５°以下であることが好ましい。
また、θ１とθ２との差は特に限定されることはないが、大きい方が視覚及び触感の観点からその効果が大きくなる。好ましくはその差は５°以上である。
【００５６】
ここで、隣り合う凸部６３のピッチは、表現しようとする模様により異なるため特にその好ましい範囲はなく、表現に必要な大きさを適宜設定可能であり、規則的であっても不規則であっても良い。
図８（ｂ）にＨ６３で示した稜線６３ａと谷線６４ａとの厚さ方向（ｚ方向）の差も特に限定されることはなくθ２や凸部６３のピッチにより決まる。その中でも化粧材に模様が形成される観点から１μｍ以上１０００μｍ以下程度であることが好ましい。
【００５７】
次に化粧材１０を例に、化粧材の製造方法の例を説明する。ただし、化粧材１０を製造する方法がこれに限定されることはない。
以下に説明する製造方法には、原稿画像を作製する工程、版下画像を作製する工程、版を作製する工程、模様形成層を形成する工程を含んでいる。
【００５８】
原稿画像を作製する工程では、模様形成層１２に表現すべき平面視に於ける模様を取得してこれを原稿画像とする。原稿画像はデジタルデータであることが好ましいため、デジタルデータでない場合には写真やスキャナ等を用いることによりデジタルデータ化する。また、初めから模様をＣＡＤ等を用いてデジタルデータを利用して設計していた場合にはそのデジタルデータを用いることができる。
これで、デジタルデータとして原稿画像が得られる。
【００５９】
版下画像を作製する工程では、得られた原稿画像を、濃度−凹凸変換プログラムによって、模様の階調画像に対応して二値画像としての凹凸パターンを二次元仮想平面上に生成して配置し、デジタルデータとして版下画像を得る。
【００６０】
ここでは、予め設定しておいた、凸線条部の周期、凸線条部の形状、線が延びる方向、凸線条部の幅の可変レンジ等の凸線条部の生成条件に従い、二値画像として図１の如き凹凸形状の平面視画像を生成する。このようにして生成された凹凸形状は、その線分部分が、化粧材における凸線条部に該当し、線分と線分との間の部分が化粧材における凹線条部に該当する。このようにして版下画像が得られる。
【００６１】
版を作製する工程では、版下画像に基づいて図１の如き平面視形状の模樣を表面に有するエンボス版（化粧材用成形型）の作製を行う。
該模樣は、閉領域からなる各個別領域１４〜２３、１４〜２３、１４〜２３、…が相互に隣接して連結することで平面を区画して被覆した個別領域の集合体を有する。
ここで、このような凹凸模様は、図１に対応する図１０に示したように、各領域の輪郭形状のみからなり凸線条部及び凹線条部を具備しない画像である網状領域１２’に対して、各個別領域に相当する領域内１４〜２３、１４〜２３、…内に凸線条部１４ａ、１５ａ、１６ａ・・・及び凹線条部１４ｂ、１５ｂ、１６ｂ、…を交互に配列してなるものと考える。
そして具体的には凹凸模様の製造工程は以下の手順（１）〜（５）からなる。
【００６２】
〔（１）濃淡階調版下画像作成工程〕
以下の画像作成工程（１）−１〜（１）−３を、アドビシステムズ社製のグラフィックデザイン描画ソフトウエア「Ｐｈｏｔｏｓｈｏｐ」を用い、ＴＩＦＦ形式で８ｂｉｔの画像濃淡階調（２５６階調）で２５４０ｄｐｉの解像度の画像データ（網状領域、凹凸形状、及び両者の合成画像）を作成した。
【００６３】
（１）−１
先ず、図１の模様の平面視画像から、各個別領域の凹凸形状を除いた図１０に示した画像に相当する網状領域１２’の画像を作成した。
【００６４】
（１）−２
描画ソフトウエア「Ｐｈｏｔｏｓｈｏｐ」を用い、各個別領域１４、１５、…、２２、２３に嵌め込むべき凸線条部及び凹線条部１４ａ及び１４ｂ、１５ａ及び１５ｂ、…、２２ａ及び２２ｂ、２３ａ及び２３ｂの形状に対応するデジタルの濃淡画像データを作成した。該濃淡画像は、後述の金属ロール表面の一座標毎に画像濃度を対応させたものである。
【００６５】
（１）−３
描画ソフトウエア「Ｐｈｏｔｏｓｈｏｐ」を用い、以上で得られた網状領域内の各個別領域内に以上で得られた各個別領域用の凹凸形状を嵌め込み、図１０の凹凸模様に対応する濃淡画像データを得た。この濃淡画像データを凹凸模様画像データともいう。
【００６６】
〔（２）金属ロール準備工程〕
上記工程（１）と並行して、図１１に示したようなエンボス版彫刻用の金属ロール７０を準備した。金属ロール７０は、軸方向両端部に回転駆動軸（ｓｈａｆｔ）７１を有する中空の鉄製の円筒の表面に銅層をメッキ形成したものである。砥石で金属ロール７０の表面を研磨して粗面化し、彫刻用レーザ光の鏡面反射による彫刻効率の低下を防止する処理をした。
【００６７】
〔（３）レーザ光彫刻工程〕
図１１に模式的に示したように、レーザ光直接彫刻機を用い、工程（２）で用意した金属ロール７０の表面を工程（１）で作成した凹凸模様画像データに基づき彫刻する。これによりその表面に図１のような化粧材表面の凹凸模様と同一平面視形状で且つ逆凹凸（化粧材の凸に対応する部分がエンボス版面上では凹となる関係）の凹凸形状を形成した。
従ってエンボス版における凹凸模様が備えるべき形状は、上記した化粧材における凹凸模様の凹凸関係が反転した態様であり、同様に考えることができる。
【００６８】
金属ロール７０をその回転駆動軸７１を介して電動機で駆動し、回転駆動軸７１を中心軸として回転する。レーザーヘッド７２から出射される発振波長１０２４ｎｍ、レーザスポット径１０μｍ、出力３６０Ｗのファイバーレーザ光Ｐで金属ロール７０の表面の全面を走査する。その際には工程（１）で作成した凹凸模様画像データの濃度値に応じてレーザ光をＯＮ−ＯＦＦ切換（照射又は非照射の切換）を行い、照射位置には１回のレーザ光照射による金属の蒸発で深さ１０μｍの凹部を形成する。かかるレーザ光による金属ロール表面に対する走査を１０回繰り返した。また、蒸発した金属が粉体となって金属ロール７０の表面に残留又は付着することを防止するため、彫刻液吐出口７３から彫刻液Ｔを金属ロール７０の表面のレーザ光照射領域に吹き付けた状態でレーザ光照射を行った。
その際に、例えば、凹凸模様画像データ上で版深５０μｍに対応する画像濃度の位置座標においては、合計１０回の走査のうち、最初の５回分のみレーザ光を照射（ＯＮ）し、残り５回分についてはレーザ光は非照射（ＯＦＦ）となるよう制御する。
かかるレーザ光の走査を完了させ、金属ロール３０の表面に所望の凹凸形状を形成した。
【００６９】
〔（４）電界研磨工程〕
彫刻液を洗浄した後、電解研磨を行い、金属ロール７０の表面に付着した金属の残渣を除去した。
【００７０】
〔（５）クロムメッキ工程〕
工程（４）の後、該金属ロール表面にメッキにより厚さ１０μｍのクロム層を形成した。
【００７１】
以上により粗面形成層１２の表面に形成された凹凸模様の凹凸が反転した凹凸形状を表面に備える版（化粧材用成形型、本形態ではエンボス版）を得ることができる。
【００７２】
次に、模様形成層を形成する工程で、作製された版（エンボス版）を用いて、基材１１にエンボス加工を行えば化粧材１０が得られる。エンボス加工は、適宜な公知の方法によれば良く、特に制限はない。エンボス加工の代表的な方法例えば次のようなものである。
基材としては、上記した通りであるが、ポリエステル、ＥＶＡ、ポリプロピレン、ポリ塩化ビニル、ポリエチレンテレフタレート、ポリカーボネート、ＭＦ、ＡＢＳなどを用いることができる。また、紙の上にポリ塩化ビニル、ポリエステル、ＥＶＡをラミネートしているものなども用いることが可能である。全体の厚さは建具などの垂直面に使う表面化粧材であれば０．０５ｍｍ以上０．１５ｍｍ以下であることが好ましい。また、床材やテーブル天板などの水平面に使う表面化粧材であれば０．１ｍｍ以上０．５ｍｍ以下であることが好ましい。壁紙などの発泡化粧材は紙（裏打ち紙）の厚みを含めて０．２ｍｍ以上１．５ｍｍ以下であることが好ましい。
この基材を加熱軟化させ、その表面にエンボス版を押圧して該樹脂シート表面にエンボス版表面の凹凸模樣を賦形する。そして樹脂シートを冷却して固化させて樹脂シート上の凹凸模様を固定する。その後に凹凸模様が賦形された樹脂シートをエンボス版から離型する。
ここで、各種エンボス加工法について、さらに説明すると例えば次の（Ａ）〜（Ｅ）のような方法がある。
【００７３】
（Ａ）基材となる樹脂シートを加熱軟化させ、エンボス版を押圧して、エンボス加工する。
（Ｂ）エンボス版を押圧する時の熱圧で表面シートとなる樹脂シート（基材）とベースシートとする樹脂シート（第２の基材）とを熱融着することにより、エンボス加工とラミネートとを同時に行うダブリングエンボス法によりエンボス加工する。
（Ｃ）表面シートとする樹脂シート（基材）を、Ｔダイから溶融押出しをし、冷却ローラを兼ねるシリンダ状のエンボス版上に接触させて表面シートの成膜と同時にエンボス加工する。このとき、さらに表面シートの裏面側に挿入したベースシートとする樹脂シート（第２の基材）を熱融着させてダブリングエンボスを成膜と同時に行う。
（Ｄ）特開昭５７−８７３１８号公報、特開平７−３２４７６号公報等に開示の如く、シリンダ状のエンボス版の表面に電離放射線硬化性樹脂の未硬化液状物を塗工する。さらにその上に、樹脂シート等からなるベースシートを重ねた状態で電離放射線を照射して未硬化液状物を硬化させて硬化物とする。その際、該硬化物をベースシートと接着させた後、エンボス版から離型して、ベースシートと該ベースシート上の硬化物とからなる基材とすることで、基材にエンボス加工する。
（Ｅ）チタン紙等の紙にメラミン樹脂等の熱硬化性樹脂の未硬化物を含浸した含浸紙を、コア紙、木材合板上等の裏打材上に載置して、これら載置した複数層を熱プレス成形することによって各層を積層一体化して熱硬化性樹脂化粧材を作製する。そのとき、含浸紙表面側にエンボス版を挿入することによって、熱硬化性樹脂を含浸硬化させて化粧材とする際にその表面に熱プレスと同時にエンボス加工する。
【００７４】
なお、（Ａ）〜（Ｃ）のエンボス加工法で用いる基材の材料としては代表的には熱可塑性樹脂が使用され、（Ｄ）のエンボス加工法で用いる基材の材料としては代表的には電離放射線硬化性樹脂が使用され、（Ｅ）のエンボス加工法で用いる基材の材料としては代表的には熱硬化性樹脂が使用される。
【００７５】
以上のようにして化粧材１０を得ることができる。化粧材５０、化粧材６０も、基本的には、以上説明した化粧材１０と同様の製造方法により得ることができる。
【００７６】
次に、化粧材１０の変形例を説明する。図１２（ａ）〜図１２（ｃ）に層構成を示した。ここで図１２（ａ）〜図１２（ｃ）では代表して模様形成層１２の一部として領域１４が表れているが、他の部分は上記した通りである。
【００７７】
図１２（ａ）の構成の化粧材１０’は単層からなる化粧材である。このような化粧材１０’は、例えば、熱可塑性樹脂シートからなる基材１１を、加熱軟化してエンボス版を押圧するエンボス加工を行えば良い。この結果、基材１１の表面には、所望の凹凸形状の凸線条部１４ａ及び凹線条部１４ｂを具備する模様形成層１２が賦形される。この構成では付加的な装飾層は無いが、基材１１を透明なものとした場合でも、他の素材に積層することで、当該他の素材の模様を活かして表面化粧することができる。また、基材１１は適宜着色剤で茶色や灰色等に着色してもよく、この場合には基材自体が装飾層となる。
【００７８】
図１２（ｂ）の構成の化粧材１０’’は、図１２（ａ）の構成に対して、基材１１の裏側に装飾層１１ａを形成した構成である。この様な構成の化粧材１０’’を作製するには、例えば、基材１１としては装飾層１１ａが透視できる様に透明な樹脂シートを使用し、この基材１１の裏側とする面に装飾層１１ａを印刷形成した後、加熱軟化させてエンボス版を表側とする面に押圧するエンボス加工を行えば良い。
【００７９】
図１２（ｃ）の構成の化粧材１０’’’は、図１２（ｂ）の構成に対して、さらに装飾層１１ａの面のうち模様形成層１２が配置される側とは反対側にもベースシートとする他の基材１１ｂを積層した例である。この様な構成の化粧材１０’’’を作製するには、ベースシートとする着色した不透明な熱可塑性樹脂シートからなる基材１１ｂの表側とする面に、装飾層１１ａを印刷形成した後、このベースシートと、表面シートとする透明な熱可塑性樹脂シートからなる基材１１とを、ダブリングエンボス法で熱融着によって積層すると同時に基材１１の表面に所望の凹凸模様をエンボス加工すれば良い。
【００８０】
以上説明した化粧材の用途は特に制限は無いが、例えば、壁、床、天井等の建築物の内装材、建築物の外壁、屋根、門扉、塀、柵等の外裝材、扉、窓枠、扉、扉枠等の建具、廻り縁、幅木、手摺等の造作部材の表面材、テレビ受像機、冷蔵庫等の家電製品の筐体の表面材、箪笥等の家具の表面材、箱、樹脂瓶等の容器の表面材、車両等の内装材又は外裝材、船舶の内装材又は外裝材等である。
【実施例】
【００８１】
［実施例１］
実施例１では図５（ｂ）の例に倣って、高さが異なる２つの凸部（凸線条部）と凹部（凹線条部）を備える化粧材を作製した。
【００８２】
＜化粧材の作製＞
ここでは、建具用化粧材を作製する方法に倣って、着色したポリプロピレン原反を基材として、易接着プライマー、絵柄印刷を施し、クリアポリプロピレン樹脂をＴダイ押し出し後、クリアポリプロピレン層に樹脂をコーティング架橋し、この樹脂面に対して、加熱（１００℃〜１５０℃）しエンボスロールにて凹凸模様を付与する。
【００８３】
＜表面粗さの測定＞
表面粗さは上記のようにして測定長４ｍｍ、カットオフ値０．８ｍｍ、測定速度０．６ｍｍ／秒で測定した。
【００８４】
＜光沢度＞
本実施例では、質感の１つである光沢度を測定した。光沢度は、測定角度２０°、６０°、８５°で光沢計を用いて測定した。
【００８５】
＜結果＞
以上より表１のような結果を得ることができた。「凸部（高）」は頂部が基材から最も離隔した高い凸部、「凸部（低）」は凸部（高）よりも低い凸部、及び「凹部」は凹部をそれぞれ表している。
【００８６】
【表１】
2019177687.tif 000003
【００８７】
表１からわかるように、高い凸部、低い凸部、凹部の順で表面粗さＲａが大きい。そしてこの順にグロス値が大きくなっている。
【００８８】
［実施例２］
実施例２では、化粧材６０（図７、図８参照）の例に倣って化粧材を作製して傾斜面の傾斜角、凸部の頂部における表面粗さ及び凹部の底部における表面粗さを測定した。図１３に測定部分を拡大して表した。本例では図１３にＪ、Ｋで示した部位を測定対象とした。
【００８９】
＜化粧材の作製＞
これは、テーブル天板用化粧材にならって、着色ポリ塩化ビニル原反を基材として、絵柄印刷を施し、クリアポリ塩化ビニル樹脂をラミネートし、これを加熱（１００℃〜１５０℃）しエンボスロールにて凹凸模様を付与した。凹凸付与後、クリアポリ塩化ビニルの上に艶調整、耐汚染付与のアクリルコートをおこなった。
【００９０】
＜傾斜角の測定＞
第一傾斜面の傾斜角θ１、及び第二傾斜面の傾斜角θ２は、３次元形状測定機（ＶＲ−３０００、ＫＥＹＥＮＣＥ）にて三次元形状を入力し、稜線に直交する向きで断面を取り、頂点から緩斜面側に１ｍｍの位置で水平線を引き、その角度をθ１とした。また、上記水平線と急斜面が交わる角度をθ２とした。
【００９１】
＜表面粗さの測定＞
凸部(浅部)は測定長４ｍｍ(カットオフ値０．８ｍｍ)とし、稜線から２ｍｍ以内となるよう定めた直線により表面粗さＲａ１を測定した。一方、凹部(深部)は測定長４ｍｍ（カットオフ値０．８ｍｍ）とし、谷線から２ｍｍ以内となるよう定めた直線により表面粗さＲａ２を測定した。
【００９２】
＜結果＞
以上より、表２のような結果を得ることができた。
【００９３】
【表２】
2019177687.tif 000004
【００９４】
表２からわかるように、本実施例でも凸部よりも凹部の方が表面粗さＲａが大きい。
【符号の説明】
【００９５】
１０、５０、６０  化粧材
１１  基材
１２、５２、６２  模様形成層
１４ａ、１５ａ、１６ａ  凸線条部（凸部）
１４ｂ、１５ｂ、１６ｂ  凹線条部（凹部）
６３  凸部
６４  凹部
【図１】
2019177687.tif 000005
【図２】
2019177687.tif 000006
【図３】
2019177687.tif 000007
【図４】
2019177687.tif 000008
【図５】
2019177687.tif 000009
【図６】
2019177687.tif 000010
【図７】
2019177687.tif 000011
【図８】
2019177687.tif 000012
【図９】
2019177687.tif 000013
【図１０】
2019177687.tif 000014
【図１１】
2019177687.tif 000015
【図１２】
2019177687.tif 000016
【図１３】
2019177687.tif 000017